СЫРЬЕВАЯ СМЕСЬ ДЛЯ ИЗГОТОВЛЕНИЯ ЯЧЕИСТОБЕТОННЫХ ИЗДЕЛИЙ И СПОСОБ ЕЕ ПРИГОТОВЛЕНИЯ

1. Сырьевая смесь для изгоготовления ячеистобетонных изделий, включающая воду, минеральное вяжущее, например цемент и известь, кремнеземистый компонент, алюминиевую пудру, поверхностно-активное вещество и двуводный гипс молотый, отличающаяся тем, что в качестве кремнеземистого компонента содержит силикатные вакуумные микросферы и/или молотый песок и дополнительно кристаллические наночастицы кварца при следующем соотношении ингредиентов, вес.%:
Минеральное вяжущее
15-50
Кремнеземистый компонент
15-48
Алюминиевая пудра
0,05-0,20
Поверхностно-активная добавка
0,005-0,01
Двуводный гипс молотый
0,1-4,0
Кристаллические наночастицы кварца
0,05-1,0
вода
Остальное
2. Способ приготовления ячеистобетонной смеси, включающий предварительную активацию цемента и последующее смешивание его с остальными компонентами сырьевой смеси, отличающийся тем, что активацию цемента ведут путем механической обработки его в сухом виде при энергии обработки 5-10 кВт/ч на тонну цемента, с последующим его смешиванием с водой, молотым песком, известью и молотым двуводным гипсом в течение 1-2 мин, вводом в смесь в конкретных случаях микросфер, перемешиванием смеси еще в течение 1-2 мин, введением предварительно приготовленных водных суспензий алюминиевой пудры и кристаллических наночастиц кварца и перемешиванием смеси в течение до 0,5-1 мин, при этом приготовление указанных суспензий производят в присутствии поверхностно-активных добавок.